(57)【特許請求の範囲】
【請求項１】
廃棄物焼却炉、廃棄物溶融炉又は廃棄物発電施設において、クリンカー低減剤を添加してクリンカーの生成を防止する方法であって、クリンカーの生成防止対象箇所より上流側の排ガス量と、該排ガスの煤塵濃度と、該煤塵の硫酸系化合物含有量とから、該排ガス中の煤塵由来の総硫酸系化合物量を算出し、算出された総硫酸系化合物量に対して、前記クリンカー低減剤の酸化物換算の有効成分モル比が１．０以上となるように、前記クリンカー低減剤を添加することを特徴とするクリンカーの生成防止方法。
【請求項２】
請求項１において、前記クリンカー低減剤が高融点粒子、その分散液又はその水溶液を含むことを特徴とするクリンカーの生成防止方法。
【請求項３】
請求項２において、前記高融点粒子が、マグネシウム化合物、ケイ素化合物、カルシウム化合物、及びアルミニウム化合物の１種又は２種以上を含むことを特徴とするクリンカーの生成防止方法。
【請求項４】
請求項１ないし３のいずれか１項において、前記クリンカー低減剤を、クリンカーの生成防止対象箇所の上流側の煙道に添加することを特徴とするクリンカーの生成防止方法。
【請求項５】
請求項１ないし４のいずれか１項において、前記クリンカー低減剤を間欠的又は連続的に添加することを特徴とするクリンカーの生成防止方法。
【請求項６】
請求項１ないし５のいずれか１項において、前記クリンカーの生成防止対象箇所に付着したクリンカーを物理的剥離手段により除去することを特徴とするクリンカーの生成防止方法。
【請求項７】
請求項６において、前記物理的剥離手段がスートブローであることを特徴とするクリンカーの生成防止方法。
【発明の詳細な説明】
【技術分野】
【０００１】
本発明はクリンカーの生成防止方法に係り、特に廃棄物焼却炉、廃棄物溶融炉（特にガス化溶融炉）、廃棄物発電施設の排ガスライン、とりわけ、熱交換部（廃熱ボイラ、スーパーヒーター、空気予熱器）等における付着物（以下「クリンカー」と称す。）を低減して、当該熱交換部等における腐食や閉塞、伝熱阻害を抑制するためのクリンカーの生成防止方法に関するものである。
【背景技術】
【０００２】
廃棄物焼却炉、廃棄物溶融炉（特にガス化溶融炉）、廃棄物発電施設（廃プラスチック、シュレッダー、廃タイヤ等の廃棄物、ＲＤＦ／ＲＰＦ等のゴミ固形燃料又はバイオマス発電等の廃棄物由来の燃料による発電施設）の排ガスライン、特に、これらの熱交換部（廃熱ボイラ、スーパーヒーター、空気予熱器）においては、排ガス中の成分に由来するクリンカーが付着、成長して堆積することにより、様々な障害をもたらす。
【０００３】
このクリンカーの付着現象は、廃棄物由来の成分と燃焼助剤の成分などが反応して周辺温度よりも融点の低い化合物が生成し、この化合物が溶融してボイラや配管の内壁に溶着し、これが成長することによるものであり、付着したクリンカーにより、熱交換部の伝熱阻害（熱交換効率低下）、配管腐食、配管閉塞といった、安定運転を阻害する種々の障害を引き起こす。このうち、熱交換部のクリンカーは、主に排ガス中のＳＯｘ、特にＳＯ２が酸化されてＳＯ３、ＳＯ４になることにより、融点３００〜５００℃付近の硫酸系化合物（芒硝、石膏など）が熱交換部で溶融して溶着することによるものと考えられる。
【０００４】
この問題に対して、従来、廃棄物焼却施設などでは、定期的に運転を停止して、ボイラ内などに作業員が入ってクリンカーを剥離除去する清掃作業を行っている。しかし、この作業には多大な労力と時間を要する上に、運転を停止することによる熱回収効率の低下の問題もあり、また、このような清掃を行っても、経時による配管腐食を防止し得ない場合もあった。
【０００５】
また、特開平５−１１８５２３号公報等には排ガス成分の溶融、溶着を防止するために、水噴霧、空冷壁、水冷壁などにより周辺温度を下げる方法が開示されているが、このような冷却処理は、特に廃熱ボイラなどの熱交換部においては熱回収率の低下を招き、好ましくない。
【０００６】
なお、石炭ボイラ、石油コークスボイラ等の化石燃料による発電施設においては、燃料に、クリンカー付着防止のための添加剤の所定量を添加することにより、クリンカーの剥離、腐食低減などの効果が得られることが確認されているが、単にクリンカー生成防止のための添加剤を定量添加するのみでは、廃棄物焼却炉、廃棄物溶融炉（特にガス化溶融炉）、廃棄物発電設備の特に熱交換部（廃熱ボイラ、スーパーヒーター、空気予熱器）等においては、十分かつ確実なクリンカー生成防止効果を得ることはできない。これは、廃棄物焼却施設などにおいては焼却、溶融される原料（廃棄物）の性状が化石燃料と比較して不均一で、また変動が激しいため、クリンカーを形成する硫酸系化合物の原料であるＳＯｘやクリンカーの融点に影響すると思われるＣａ、Ｓｉ成分などの量が変動するため、クリンカーそのものの性状が変動していることが原因であると考えられる。
【０００７】
特開２００３−１０６５０７号公報には、薬剤を焼却原料である廃棄物に添加することでクリンカーの発生を抑制することが開示されているが、上記理由により、この方法では、十分な付着抑制効果が得られない。
【特許文献１】特開平５−１１８５２３号公報
【特許文献２】特開２００３−１０６５０７号公報
【発明の開示】
【発明が解決しようとする課題】
【０００８】
本発明は、上記従来の問題点を解決し、廃棄物焼却炉、廃棄物溶融炉（特にガス化溶融炉）、廃棄物発電施設の排ガスライン、特に、これらの熱交換部（廃熱ボイラ、スーパーヒーター、空気予熱器）等におけるクリンカーの付着を確実に防止する方法を提供することを目的とする。
【課題を解決するための手段】
【０００９】
本発明者らは、上記課題を解決すべく鋭意検討した結果、排ガス中の煤塵由来の又は排ガス中の総硫酸系化合物量を算出し、この総硫酸系化合物量分の硫酸系化合物の全量がクリンカーとなると仮定し、この総硫酸系化合物量に見合う量のクリンカー低減剤を添加することにより、クリンカーの生成を確実に防止することができることを見出し、本発明を完成させた。
【００１０】
本発明（請求項１）のクリンカーの生成防止方法は、廃棄物焼却炉、廃棄物溶融炉又は廃棄物発電施設において、クリンカー低減剤を添加してクリンカーの生成を防止する方法であって、クリンカーの生成防止対象箇所より上流側の排ガス量と、該排ガスの煤塵濃度と、該煤塵の硫酸系化合物含有量とから、該排ガス中の煤塵由来の総硫酸系化合物量を算出し、算出された総硫酸系化合物量に対して、前記クリンカー低減剤の酸化物換算の有効成分モル比が１．０以上となるように、前記クリンカー低減剤を添加することを特徴とする。
【００１１】
請求項２のクリンカーの生成防止方法は、請求項１において、前記クリンカー低減剤が高融点粒子、その分散液又はその水溶液を含むことを特徴とする。
【００１２】
請求項３のクリンカーの生成防止方法は、請求項２において、前記高融点粒子が、マグネシウム化合物、ケイ素化合物、カルシウム化合物、及びアルミニウム化合物の１種又は２種以上を含むことを特徴とする。
【００１３】
請求項４のクリンカーの生成防止方法は、請求項１ないし３のいずれか１項において、前記クリンカー低減剤を、クリンカーの生成防止対象箇所の上流側の煙道に添加することを特徴とする。
【００１４】
請求項５のクリンカーの生成防止方法は、請求項１ないし４のいずれか１項において、前記クリンカー低減剤を間欠的又は連続的に添加することを特徴とする。
【００１５】
請求項６のクリンカーの生成防止方法は、請求項１ないし５のいずれか１項において、前記クリンカーの生成防止対象箇所に付着したクリンカーを物理的剥離手段により除去することを特徴とする。
【００１６】
請求項７のクリンカーの生成防止方法は、請求項６において、前記物理的剥離手段がスートブローであることを特徴とする。
【００１７】
なお、以下において、本発明の方法に従って、算出された総硫酸系化合物量に対するクリンカー低減剤の有効成分の酸化物換算のモル比を「対Ｓ薬注モル比」と称す。
【発明の効果】
【００１８】
本発明によれば、クリンカー低減剤の適正な薬注制御を行うことができ、この結果、燃焼原料である廃棄物の性状の変動が激しく、この結果、生成するクリンカーの性状変動も大きい廃棄物焼却炉、廃棄物溶融炉（特にガス化溶融炉）、廃棄物発電施設におけるクリンカーの生成を確実に防止することができ、特に熱交換部伝熱面における伝熱阻害、基材腐食の抑制、及び灰分の付着によるプラント内の閉塞防止が図れ、長期に亘り安定した設備の運転を継続することが可能となる。
【００１９】
本発明において、クリンカー低減剤としては、高融点粒子、その分散液又はその水溶液を含むものが好ましく（請求項２）、高融点粒子としては、マグネシウム化合物、ケイ素化合物、カルシウム化合物、及びアルミニウム化合物の１種又は２種以上が挙げられる（請求項３）。
【００２０】
このようなクリンカー低減剤は、その添加効果を有効に発揮し得る、クリンカーの生成防止対象箇所の上流側の煙道に添加することが好ましく（請求項４）、これにより、クリンカーの生成防止対象箇所において、クリンカー低減剤による、灰分等の排ガス中成分を改質することによる化学的付着防止効果や、クリンカー低減剤の脱ガス作用などによる物理的剥離効果、特に、硫黄酸化物系成分の改質による付着性の低減、融点上昇による溶着性低減、付着層の気孔率増加による脆性（剥離性）の向上（硬度低下）等の複合的な効果で、燃焼原料である廃棄物の性状が変動する廃棄物焼却炉や廃棄物溶融炉や廃棄物発電施設の排ガスライン、特に熱交換部（廃熱ボイラ、スーパーヒーター、空気予熱器）等における排ガス中成分に由来するクリンカーの生成を効果的に防止することが可能となる。
【００２１】
本発明に係るクリンカー低減剤は間欠的に添加しても良く、連続的に添加しても良い（請求項５）。
【００２２】
また、本発明では、クリンカー低減剤を添加すると共に、物理的剥離手段によりクリンカーの生成防止対象箇所に付着したクリンカーを除去することが好ましく（請求項６）、この物理的剥離手段としてはスートブローなどを採用することができる（請求項７）。
【００２３】
即ち、本発明の方法に従って、クリンカー低減剤、例えば、炭酸マグネシウム（ＭｇＣＯ３）や水酸化マグネシウム（Ｍｇ（ＯＨ）２）を煙道に噴霧すると、クリンカー低減剤がクリンカー生成部を覆うように塗布された後乾燥されて、炭酸ガスや水を放出して高融点で気孔率が高く脆性の被膜を形成する。この被膜上に更にクリンカーが付着するが、被膜面が脆くなっているために自重で崩壊剥離し易くなり、更なるクリンカーの成長は防止される。このように脆いクリンカーは、スートブロー等の物理的剥離手段により容易に剥離除去することができる。
【発明を実施するための最良の形態】
【００２４】
以下に本発明のクリンカーの生成防止方法の実施の形態を詳細に説明する。
【００２５】
［クリンカー低減剤］
本発明で用いるクリンカー低減剤は、高融点粒子、その分散液又はその水溶液を含むものが好ましく、高融点粒子としては、マグネシウム化合物、ケイ素化合物、カルシウム化合物、アルミニウム化合物、鉄化合物、チタン化合物、ジルコニウム化合物、好ましくはマグネシウム化合物、ケイ素化合物、カルシウム化合物、アルミニウム化合物等の粒子が挙げられる。特に、本発明で用いる高融点粒子は例えば、炭酸塩、酸化物、水酸化物、或いはこれらの水和物等の無機化合物であって、無機化合物そのものあるいはその酸化物の融点が１０００℃以上、好ましくは１０００〜３０００℃、特に１５００〜２３００℃であることが好ましい。
【００２６】
クリンカー低減剤のうち、マグネシウム化合物としては、水酸化マグネシウム（Ｍｇ（ＯＨ）２）、酸化マグネシウム（マグネシア：ＭｇＯ）、炭酸マグネシウム（ＭｇＣＯ３）、ギ酸マグネシウム（（ＨＣＯＯ）２Ｍｇ）、酢酸マグネシウム（（ＣＨ３ＣＯＯ）２Ｍｇ）等が挙げられる。ケイ素化合物としては、二酸化ケイ素（シリカ：ＳｉＯ２）等が挙げられる。カルシウム化合物としては、酸化カルシウム（カルシア：ＣａＯ）、炭酸カルシウム（ＣａＣＯ３）、水酸化カルシウム（Ｃａ（ＯＨ）２）等が挙げられる。アルミニウム化合物としては、酸化アルミニウム（アルミナ：Ａｌ２Ｏ３）、水酸化アルミニウム（Ａｌ（ＯＨ）３）等が挙げられる。また、酸化鉄（ＦｅＯ，Ｆｅ２Ｏ３）等の鉄化合物、酸化チタン（チタニア：ＴｉＯ２）等のチタン化合物、酸化ジルコニウム（ジルコニア：ＺｒＯ２）等のジルコニウム化合物等も好適に用いられる。
【００２７】
高融点粒子は融点が高く溶着しないものであるため、これらの高融点粒子を用いることにより、クリンカーの付着面に剥離し易い脆弱な層が形成され、この層の上に形成されたクリンカーが、自重で剥離し易くなることにより、クリンカーの生成防止効果を得ることができる。
【００２８】
また、ＭｇＣＯ３、（ＣＨ３ＣＯＯ）２Ｍｇ、ＭｇＯ、ＳｉＯ２、Ｍｇ（ＯＨ）２、ＣａＣＯ３、Ｃａ（ＯＨ）２、Ａｌ（ＯＨ）３等は物理的な剥離作用でクリンカーを抑制する。即ち、ＭｇＣＯ３、（ＣＨ３ＣＯＯ）２Ｍｇは各々５００℃付近、３００℃付近で熱により分解し徐々にＣＯ２ガスを放出して融点の高いＭｇＯを生成する。その際の脱ガスエネルギーによりクリンカーを剥離させることができる。このため、これらの化合物は、比較的低温の領域であっても、クリンカーの生成防止効果を得ることができる。
【００２９】
特に、これらの化合物を間欠多量注入した場合には、クリンカーをこれらの薬剤が覆った状態で脱ガス反応することにより、気孔率が高く、非溶着性の脆弱な層が形成され、この脆弱な層が、更にこの上に形成されたクリンカーと共に、剥離されることで、クリンカーの抑制効果が得られる。間欠注入によるこのような効果は、前述の高融点粒子の場合にも同様に奏される。
【００３０】
また、ＦｅＯ、Ｆｅ２Ｏ３は、これを連続注入することで排ガス内を還元雰囲気にして、ＳＯ２からＳＯ３、ＳＯ４への酸化を防止することで腐食を防止する。
【００３１】
これらの高融点粒子は１種を単独で用いても良く、２種以上を任意の組み合わせ、任意の比率で混合して、或いは混合せずに別々に用いても良い。これらの高融点粒子クリンカー低減剤は粉末ないし粒子状のものをそのまま用いても良いが、これらを分散液又は水溶液として用いても良い。
【００３２】
高融点粒子を粉末ないし粒子状で用いる場合、その平均粒径は０．０１〜１０μｍ程度であることが好ましい。分散液の分散媒、水溶液の溶媒としては水が好適であるが、他の液体であっても良い。分散液、水溶液中の薬剤濃度は５〜６０重量％程度とするのが適当である。
【００３３】
薬剤のうち、特にマグネシウム化合物、鉄化合物は粉末の状態で添加することが好ましい。アルミナゾル、シリカゾル、チタニアゾル、ジルコニアゾル等を用いるものが好ましい。
【００３４】
また、この分散液や水溶液には、必要に応じて界面活性剤を３〜１２重量％添加して分散安定性をより向上させるようにしても良い。用いられる界面活性剤としては、アルキルアリルスルホン酸塩、アルキル硫酸エステル塩、ポリオキシエチレンアルキルエーテル酢酸塩、ジアルキルスルフォコハク酸塩、ポリオキシエチレンアルキル硫酸エステル塩、ポリオキシエチレンアルキルリン酸エステル塩などのアニオン界面活性剤やポリオキシエチレンアルキルフェノールエーテル、ポリオキシエチレン脂肪酸エステル、ポリオキシエチレンアルコールエーテル、ポリオキシエチレンソルビタン脂肪酸エステル、ポリオキシエチレンソルビトール脂肪酸エステル、高級脂肪酸グリセリンエステル、ポリオキシエチレンアルキルアミン、アルキロールアミド等の非イオン界面活性剤が例示される。
【００３５】
［クリンカー低減剤の添加量］
本発明においては、処理対象領域（クリンカーの生成防止対象箇所）に対して事前調査を行って次の[1]の方法により、総硫酸系化合物量を算出し、算出された総硫酸系化合物量に対して、クリンカー低減剤の酸化物換算の有効成分モル比が１．０以上、即ち、対Ｓ薬注モル比が１．０以上となるように前記クリンカー低減剤を添加する。
【００３６】
[1]  クリンカーの生成防止対象箇所より上流側の排ガス量と、排ガスの煤塵濃度と、煤塵の硫酸系化合物含有量とから、排ガス中の煤塵由来の総硫酸系化合物量を算出する。例えば、クリンカーの生成防止対象箇所の上流側の排ガス量がＧ［Ｎｍ３／ｈｒ］で、この排ガス中の煤塵濃度がＡ［ｋｇ／Ｎｍ３］で、煤塵中の硫酸系化合物含有量がＳ［重量％］である場合、排ガス中の煤塵由来の総硫酸系化合物量は、下記式で算出される。
総硫酸系化合物量［ｋｇ／ｈｒ］＝Ｇ×Ａ×Ｓ／１００
この場合、上流側の煙道排ガス中の煤塵濃度のみならず下流側の煙道排ガスの煤塵濃度も測定し、両者の濃度差から、クリンカーの生成防止対象箇所に取り込まれる煤塵量を算出し、この煤塵量と煤塵中の硫酸系化合物濃度とから、総硫酸系化合物量を算出しても良い。
【００３７】
なお、クリンカーの生成防止対象箇所の上流側の排ガスとは、一般的には、クリンカーの生成防止対象箇所の直前の煙道の排ガスである。
【００３８】
対Ｓ薬注モル比が１．０未満の添加量では、十分なクリンカー生成防止効果を得ることができない。本発明では好ましくは対Ｓ薬注モル比が３．０〜１０．０となるようにクリンカー低減剤添加量を設定し、クリンカーの生成防止対象箇所に付着したクリンカー成分中の硫酸系化合物に対してモル比で１．０以上のクリンカー低減剤の有効成分（酸化物換算）がクリンカー中に残留するようにクリンカー低減剤を添加することが好ましい。
【００３９】
［クリンカー低減剤の添加箇所］
クリンカー低減剤は、クリンカーの生成防止対象箇所の上流側、望ましくは直前の煙道に添加するのが好ましい。ただし、その他、ボイラ、空気予熱器、減温塔、空気加熱器等に添加しても良好な添加効果を得ることができる。
【００４０】
［クリンカー低減剤の添加方法］
クリンカー低減剤の添加方法は連続添加でも良いし、１日当たり１〜１０回、１回当たり数分〜数時間間欠注入でも良い。クリンカー低減剤は基本的には融点の高い成分であることと高温域で熱分解し、水分、ガスを放出する際の物理的作用により付着物の脆化効果、剥離効果を奏する。従って間欠注入でもクリンカー低減剤を添加することで嵩密度が低く、付着力の弱い付着層（融点が高く、脆化された付着層）が形成されれば、その上に形成された嵩密度が高く、付着力の強いクリンカーの自重でクリンカーが剥離するという効果が狙える。また、連続添加することで付着物を脆化させることができれば、例えばボイラ等ではスートブローによる物理的作用を併用することでクリンカーを容易に剥離することが可能になる。
【００４１】
クリンカー低減剤の添加装置は予め設備内のクリンカー付着箇所を確認しておき、その近辺にノズル設置口を加工して設ける。但し、予めスートブローのライン、点検用のフランジなど、ノズル設置口に代用できるものがあれば加工の必要はない。ノズルの設置口を確保したら、炉を立ち上げる前にクリンカー低減剤の添加装置を設置し、炉が立ち上った後、暫くして炉内の運転が安定した段階でクリンカー低減剤を噴霧し始める。
【００４２】
粉末状のクリンカー低減剤を供給する場合は、クリンカー低減剤を定量供給した後、コンプレッサー、ブロアなどでクリンカー低減剤を圧送するか、又は既設の冷却用空気、助燃用空気を用いる場合もコンプレッサー、ブロアなどで冷却用空気、助燃用空気配管にライン注入して移送する方法を採用することができる。粉末の粒径が細かく、サイロ内での嵩比重の変動が大きいクリンカー低減剤の場合は、ロードセル等で重量測定し、測定値からフィーダーなどの供給部を制御するフィードバック方式で所定量のクリンカー低減剤の供給を行っても良い。
【００４３】
液体状のクリンカー低減剤を添加する場合は、ノズルを添加箇所に合わせて製造するが、噴霧される液滴径が２〜５００μｍ程度で均一に添加できるものであれば、噴霧圧力、希釈倍率はどのようなものでも良い。望ましくは、噴霧流量１００〜１０００Ｌ／Ｈｒ、噴霧圧力１．０〜５．０ＭＰａ程度が良い。また、添加方法は設備稼働中に間欠注入もしくは連続注入することとする。間欠注入の場合は薬注ポンプ、電磁弁、電動弁などをタイマー又は流量にて制御することが望ましく、原液注入、ライン注入ともに可能である。
【００４４】
上記方式でクリンカー低減剤を添加し、数日から数週間後に事前調査で実施した煤塵濃度、成分分析等と比較することで、クリンカーの剥離、抑制の効果が確認できる。例えば、剥離、付着抑制効果があった場合は、後段での排ガスの煤塵濃度が増加する。また、付着したクリンカーを採取し、融点を測定することでクリンカー低減剤による改質効果が確認することができる。また、最終的に、炉の定修時にクリンカーを直接採取し、分析することで効果を確認することもできる。
【実施例】
【００４５】
以下に実施例及び比較例を挙げて本発明をより具体的に説明する。
【００４６】
実施例１〜５、比較例１，２
処理量１００ｔｏｎ／ｄａｙの廃棄物ガス化溶融炉の廃熱ボイラ（スートブロー有）の煙道側廃熱ボイラ水管において、本発明によるクリンカーの生成防止処理を行った。
【００４７】
この廃熱ボイラにおいては、通常は１０５０〜１１００×１０３ｋｃａｌ／ｈｒの平均熱回収量であるところ、クリンカーの生成により、熱回収量の低下を起こす。生成するクリンカーは、付着面側の成分は硫酸系化合物を主体とし、表面側の成分はＳｉ，Ｃａ，Ａｌを主体とする。
【００４８】
処理に先立ち、排ガス量と、排ガス中の煤塵濃度と、煤塵中のＳＯ３成分量を調べ、以下の結果を得た。  
排ガス量：１２０００Ｎｍ３／ｈｒ
排ガスの煤塵濃度：６．０ｇ／Ｎｍ３（＝０．００６ｋｇ／Ｎｍ３）
煤塵中のＳＯ３成分量：７．２重量％
【００４９】
この結果から、排ガス中の煤塵由来の全ＳＯ３成分量は、５．２ｋｇ／ｈｒ（＝１２０００×０．００６×０．０７２）と算出し、このＳＯ３成分量に対して、各薬剤添加量が下記表１の値となるように、添加量を下記表１の通り決定した（比較例１では薬剤添加せず）。
【００５０】
薬剤添加場所は、廃熱ボイラの排ガス煙道入口として上記添加量で１．０ｈｒ／回、２回／ｄａｙの間欠注入を行った。各例とも５日間実施し、各例の間では約１週間の時間間隔をあけて順次実施した。なお、各薬剤の添加形態は表１に示す通りであり、スクリュー式粉末定量供給装置（川辺機械社製）により注入した。
【００５１】
実施期間において、生成したクリンカーの水管付着部分の成分を調べ、クリンカー中のＳＯ３量に対する各薬剤の有効成分量（酸化物換算量）のモル比（有効成分の対ＳＯ３モル比）を求めた。また、硬度（土壌硬度計により測定）と、融点（ＤＩＮ法：ライツ高温顕微鏡による。）を調べ、これらの結果を表１に示した。また、廃熱ボイラ入出熱回収量（中央操作室運転データからの計算値）を表１に示した。
【００５２】
【表１】
0004725224.tif 000002
【００５３】
表１より、対Ｓ薬注モル比が１．０モル未満の薬剤添加量とした比較例２では、薬剤無添加の比較例１と、生成したクリンカーの硬度や融点は同等であり、また、熱回収量においても比較例１の場合と大差はなく、対Ｓ薬注モル比を１．０以上にしないと、所期の添加効果が得られないことが分かる。
【００５４】
これに対して、対Ｓ薬注モル比を１．０以上の３．０とした実施例１〜５では、いずれも、生成したクリンカー中に十分量の薬剤が残留することにより、クリンカーの硬度が低い一方で融点は高く、剥離し易いクリンカーであり、このクリンカーは、スートブローにより容易に剥離除去されたため、クリンカー付着量が増加することはなく、このため、熱回収量の低下の問題もなかった。